(57)【要約】【課題】  導電性物質表面の官能基と化学結合した複素環化合物と、金属からなる金属錯体複合体を熱処理した非白金の高活性な酸化還元触媒、特に、燃料電池において優れた発電特性を示す燃料電池用触媒、又は、前記燃料電池用触媒をイオン伝導性のポリマーで被覆したポリマー被覆燃料電池用触媒、並びにこれら燃料電池用触媒を用いた膜電極接合体、及び燃料電池を提供すること。【解決手段】  導電性物質表面の官能基と化学結合した複素環化合物と、金属からなる金属錯体複合体を熱処理した高活性の酸化還元触媒、特に、燃料電池において優れた発電特性を示す燃料電池用触媒、又は、前記燃料電池用触媒をイオン伝導性のポリマーで被覆したポリマー被覆燃料電池用触媒、並びにこれら燃料電池用触媒を用いた膜電極接合体、及び燃料電池である。【選択図】なし【特許請求の範囲】
【請求項１】
導電性物質表面の官能基と化学結合した複素環化合物と、金属からなる金属錯体複合体を熱処理してなることを特徴とする燃料電池用触媒。
【請求項２】
複素環化合物が分子内に−ＮＨ２、＝ＮＨ、＝Ｎ−から選択される化学構造を含むことを特徴とする請求項１に記載の燃料電池用触媒。
【請求項３】
複素環化合物がオキサゾール骨格、チアゾール骨格、イミダゾール骨格からなる群から選ばれる少なくとも１種類以上の化学構造を含む請求項１又は２に記載の燃料電池用触媒。
【請求項４】
前記導電性物質を酸化処理し、導電性物質表面に形成させた官能基と化学結合した複素環化合物と、金属からなる金属錯体複合体を熱処理してなることを特徴とする請求項１〜３のいずれかに記載の燃料電池用触媒。
【請求項５】
前記導電性物質表面の官能基が酸性基であることを特徴とする請求項１〜４のいずれかに記載の燃料電池用触媒。
【請求項６】
前記導電性物質表面の酸性基がカルボキシル基であることを特徴とする請求項１〜５のいずれかに記載の燃料電池用触媒。
【請求項７】
前記導電性物質が炭素系担体であることを特徴とする請求項１〜６のいずれかに記載の燃料電池用触媒。
【請求項８】
前記炭素系担体が、活性炭、熱分解炭素、カーボンファイバー、カーボンブラック、カーボンナノチューブ、フラーレン、カーボンナノクラスター、及びカーボンナノホーンよりなる群から選ばれる１種又は２種以上であることを特徴とする請求項１〜７のいずれかに記載の燃料電池用触媒。
【請求項９】
前記導電性物質のＢＥＴ比表面積が２００〜２０００ｍ２／ｇであることを特徴とする請求項１〜８のいずれかに記載の燃料電池用触媒。
【請求項１０】
金属が遷移金属であることを特徴とする請求項１〜９のいずれかに記載の燃料電池用触媒。
【請求項１１】
金属が、Ｍｎ、Ｆｅ、Ｃｏ、Ｎｉ、Ｃｕ、Ｒｕからなる群から選ばれる少なくとも１種類の金属である請求項１〜１０のいずれかに記載の燃料電池用触媒。
【請求項１２】
ヘリウム、ネオン、クリプトン、キセノン、アルゴン、窒素、アンモニア、アセトニトリルからなる群から選ばれる少なくとも１種類の雰囲気で、３００〜１２００℃で熱処理してなることを特徴とする請求項１〜１１のいずれかに記載の燃料電池用触媒。
【請求項１３】
マイクロ波を照射し、熱処理することを特徴とする請求項１〜１１のいずれかに記載の燃料電池用触媒。
【請求項１４】
前記燃料電池用触媒において、イオン伝導性のポリマーで被覆されることを特徴とする請求項１〜１３のいずれかに記載のポリマー被覆燃料電池用触媒。
【請求項１５】
前記燃料電池用触媒を用いたことを特徴とする請求項１〜１４のいずれかに記載の膜電極接合体。
【請求項１６】
前記膜電極接合体を用いたことを特徴とする請求項１５に記載の燃料電池。
【請求項１７】
請求項１〜１３のいずれかに記載の燃料電池用触媒を用いたことを特徴とする酸化還元触媒。
【発明の詳細な説明】
【技術分野】
【０００１】
本発明は、導電性物質表面の官能基と化学結合した複素環化合物と、金属からなる金属錯体複合体を熱処理してなる非白金の高活性な酸化還元触媒、特に、燃料電池において優れた発電特性を示す燃料電池用触媒、又は、前記燃料電池用触媒をイオン伝導性のポリマーで被覆したポリマー被覆燃料電池用触媒、並びにこれら燃料電池用触媒を用いた膜電極接合体、及び燃料電池に関する。
【背景技術】
【０００２】
エネルギー変換の高効率化や環境負荷低減を目的とした発電システムとして、水素やアルコールなどを電気化学的に反応させて電気エネルギーを直接得ることができる燃料電池が注目されている。この燃料電池は、使用される電解質などの違いにより数種類に分類され、溶融炭酸塩形（ＭＣＦＣ）、リン酸形（ＰＡＦＣ）、固体酸化物形（ＳＯＦＣ）、固体高分子形（ＰＥＦＣ）等がある。これらの中でＰＥＦＣは、常温でも動作可能であり、小型軽量化や高出力密度の実現が可能であることから、電気自動車の駆動電源、家庭定置用コジェネレーションやポータブル機器用電源として期待されている。
【０００３】
電極触媒層内における電極反応は、電解質と燃料ガス、触媒層が同時に存在する三相界面において進行する。そのため、電極反応の促進を図るためには、反応ガスとイオン伝導体、電子導電体、触媒が同時に接触するような構造を作りこむ必要がある。例えば、比表面積の大きなカーボンブラックに、微粒子化、かつ、比表面積を大きくした白金や白金合金を担持させ、さらにイオン伝導性のポリマーを被覆することで、三相界面の３次元化を行うことにより、三相界面を増大させている。例えば特許文献１では、金属イオンを含む液相に担体粒子を分散させた反応系中で、前記イオンを、モル比で表して８倍以上の酢酸、又は５０〜１０５倍の２−プロパノールで還元して、０．４〜１．５ｎｍの微細な金属微粒子の担持体を検討している。しかし、微粒子化した白金や白金合金は表面エネルギーが非常に大きく分散不安定であるため、凝集しやすく、凝集すると三相界面が減少するため触媒活性が低下するという問題がある。また、白金は有限資源であり、極めて高価であるため、製造コストが高くなる。
【０００４】
白金代替として非白金金属を用いた電極触媒の開発も進められている。例えば、特許文献２では、導電性材料（担体となるカーボンなど）表面にピロール、ピリジン、アニリン、チオフェンなどの重合体を形成させ、それらとＣｏ、Ｆｅなどの金属を錯体化させた後、高温焼成処理した触媒を検討している。熱処理により、導電性材料と金属錯体間が強密着し、電子移動を効率的にさせることが可能となるが、反応ガスやイオン導電体と接する導電性材料表面の触媒のみ活性サイトとして働き、内側に積層された触媒は活性サイトとして寄与しない。また、熱処理により、導電性物質が凝集し、微細孔が形成されると微細孔内部に反応ガスやイオン導電体が十分に拡散できず、又は、生成水の排出が困難となり十分な発電特性が得られない。
【０００５】
特許文献３では高温焼成を必要としないジチオオキサミド誘導体からなる配位子とＣｕ、Ｆｅなどの金属からなる配位高分子金属錯体を検討している。しかしながら、更に優れた触媒活性や耐久性を持つ燃料電池用触媒の開発が求められている。
【０００６】
【特許文献１】特開２００７−２５４８７３号公報
【特許文献２】特開２００５−６６５９２号公報
【特許文献３】特開２００７−１７３１７３号公報
【発明の開示】
【発明が解決しようとする課題】
【０００７】
本発明は前記事情に着目してなされたものであり、その目的は、導電性物質表面の官能基と化学結合した複素環化合物と、金属からなる金属錯体複合体を熱処理してなる非白金の高活性な酸化還元触媒、特に、燃料電池において優れた発電特性を示す燃料電池用触媒、又は、前記燃料電池用触媒をイオン伝導性のポリマーで被覆したポリマー被覆燃料電池用触媒、並びにこれら燃料電池用触媒を用いた膜電極接合体、及び燃料電池を提供することにある。
【課題を解決するための手段】
【０００８】
本発明者らは、前記課題を解決するために鋭意検討した結果、酸素から水までの４電子還元を効果的に触媒するコバルトポルフィリンの活性中心である金属−Ｎ4構造を含有する、導電性物質表面の官能基と化学結合した複素環化合物と、金属からなる金属錯体複合体を熱処理することにより、高活性の酸化還元触媒、特に、燃料電池において優れた発電特性を示す燃料電池用触媒、又は、前記燃料電池用触媒をイオン伝導性のポリマーで被覆したポリマー被覆燃料電池用触媒、並びにこれら燃料電池用触媒を用いた膜電極接合体、及び燃料電池として提供できることを見出し、本発明を完成するに至った。すなわち、本発明は以下の構成よりなる。
１．導電性物質表面の官能基と化学結合した複素環化合物と、金属からなる金属錯体複合体を熱処理してなることを特徴とする燃料電池用触媒。
２．複素環化合物が分子内に−ＮＨ２、＝ＮＨ、＝Ｎ−から選択される化学構造を含むことを特徴とする前記１．に記載の燃料電池用触媒。
３．複素環化合物がオキサゾール骨格、チアゾール骨格、イミダゾール骨格からなる群から選ばれる少なくとも１種類以上の化学構造を含む前記１又は２．に記載の燃料電池用触媒。
４．前記導電性物質を酸化処理し、導電性物質表面に形成させた官能基と化学結合した複素環化合物と、金属からなる金属錯体複合体を熱処理してなることを特徴とする前記１〜３．のいずれかに記載の燃料電池用触媒。
５．前記導電性物質表面の官能基が酸性基であることを特徴とする前記１〜４．のいずれかに記載の燃料電池用触媒。
６．前記導電性物質表面の酸性基がカルボキシル基であることを特徴とする前記１〜５．のいずれかに記載の燃料電池用触媒。
７．前記導電性物質が炭素系担体であることを特徴とする前記１〜６．のいずれかに記載の燃料電池用触媒。
８．前記炭素系担体が、活性炭、熱分解炭素、カーボンファイバー、カーボンブラック、カーボンナノチューブ、フラーレン、カーボンナノクラスター、及びカーボンナノホーンよりなる群から選ばれる１種又は２種以上であることを特徴とする前記１〜７．のいずれかに記載の燃料電池用触媒。
９．前記導電性物質のＢＥＴ比表面積が２００〜２０００ｍ２／ｇであることを特徴とする前記１〜８．のいずれかに記載の燃料電池用触媒。
１０．金属が遷移金属であることを特徴とする前記１〜９．のいずれかに記載の燃料電池用触媒。
１１．金属が、Ｍｎ、Ｆｅ、Ｃｏ、Ｎｉ、Ｃｕ、Ｒｕからなる群から選ばれる少なくとも１種類の金属である前記１〜１０．のいずれかに記載の燃料電池用触媒。
１２．ヘリウム、ネオン、クリプトン、キセノン、アルゴン、窒素、アンモニア、アセトニトリルからなる群から選ばれる少なくとも１種類の雰囲気で、３００〜１２００℃で熱処理してなることを特徴とする前記１〜１１．のいずれかに記載の燃料電池用触媒。
１３．マイクロ波を照射し、熱処理することを特徴とする前記１〜１１．のいずれかに記載の燃料電池用触媒。
１４．前記燃料電池用触媒において、イオン伝導性のポリマーで被覆されることを特徴とする前記１〜１３．のいずれかに記載のポリマー被覆燃料電池用触媒。
１５．前記燃料電池用触媒を用いたことを特徴とする前記１〜１４．のいずれかに記載の膜電極接合体。
１６．前記膜電極接合体を用いたことを特徴とする前記１５．に記載の燃料電池。
１７．前記１〜１３．のいずれかに記載の燃料電池用触媒を用いたことを特徴とする酸化還元触媒。
【発明の効果】
【０００９】
本発明によると、酸素から水までの４電子還元を効果的に触媒するコバルトポルフィリンが熱処理により活性が向上すること（非特許文献１）に鑑みてなされた、コバルトポルフィリンの活性中心である金属−Ｎ4構造を含有する導電性物質表面の官能基と化学結合した複素環化合物と、金属からなる金属錯体複合体を熱処理してなる、高活性の酸化還元触媒、特に、燃料電池において優れた発電特性を示す燃料電池用触媒、又は、前記燃料電池用触媒をイオン伝導性のポリマーで被覆したポリマー被覆燃料電池用触媒、並びにこれら燃料電池用触媒を用いた膜電極接合体、及び燃料電池を提供することができる。
【００１０】
【非特許文献１】高分子論文集，６３（３），１８２−１８８，２００６
【００１１】
本発明によると、複素環化合物と、金属からなる金属錯体が導電性物質表面の官能基と化学結合した複素環化合物と、金属からなる金属錯体複合体は、導電性物質−複素環化合物−金属という形で安定に結合し、電子を共有しているため、電子移動を効率的にさせることが可能である。そのため、導電性に優れた前記金属錯体複合体を熱処理することにより、さらに導電性や耐久性を向上させることが可能となる。
【００１２】
本発明によると、前記金属錯体複合体は導電性物質表面に金属錯体が化学結合するため、導電性物質表面上の活性サイトを有効に活用することができる。さらに、熱処理による導電性物質同士の凝集を抑制し、微細孔の形成を抑制する。これにより、燃料電池用触媒とイオン導電性ポリマーが効率よく近接でき、触媒利用効率が増加する。また、微細孔内部表面が反応場全体に占める割合が低くなると燃料ガスの拡散、及び／又は、反応生成水の排出が容易になる。よって、導電性物質表面の官能基と化学結合した複素環化合物と、金属からなる金属錯体複合体を熱処理することにより非白金の高活性な酸化還元触媒、特に、燃料電池において優れた発電特性を示す燃料電池用触媒、又は、前記燃料電池用触媒をイオン伝導性のポリマーで被覆したポリマー被覆燃料電池用触媒、並びにこれら燃料電池用触媒を用いた膜電極接合体、及び燃料電池を提供することができる。
【発明を実施するための最良の形態】
【００１３】
以下、本発明を詳細に説明する。
本発明における燃料電池用触媒は、導電性物質表面の官能基と化学結合した複素環化合物と、金属からなる金属錯体複合体を熱処理してなることを特徴とする。
【００１４】
本発明において、金属錯体複合体は、格別の制限はないが、導電性物質を酸化処理して、表面に官能基を形成させ、当該官能基と複素環化合物を化学結合させた後、金属溶液を加えることで調製することができる。また、導電性物質の官能基と複素環化合物を化学結合させた後、塩基を加えて脱プロトン処理をした後、金属溶液を加えても構わない。
【００１５】
導電性物質の酸化処理方法は、格別の制限はないが、塩素酸塩、過硫酸塩、過硼酸塩、過炭酸塩などの酸化剤による湿式酸化やオゾン、窒素酸化物、空気、酸素などによる気相酸化、低温プラズマによる酸化処理、過酸化水素水による湿式酸化処理等が挙げられるが、好ましくは塩素酸塩、過硫酸塩、過硼酸塩、過炭酸塩などの酸化剤による湿式酸化である。気相酸化や低温プラズマによる酸化処理、過酸化水素水による湿式酸化処理はチャネリング現象などにより均一に酸化処理することが難しく、更にヒドロキシル基の生成が多くなり、カルボキシル基の生成量が少なくなる。
【００１６】
導電性物質の酸化処理により、表面に付加される酸性基として、格別の制限はないが、水酸基、カルボキシル基、カルボニル基、スルホン基等が挙げられるが、複素環化合物と化学結合させることを考慮すると、好ましくはカルボキシル基である。
【００１７】
本発明において、複素環化合物は金属イオンと金属−Ｎ4構造を形成できるものであれば格別の制限はないが、好ましくは分子内に−ＮＨ２、＝ＮＨ、＝Ｎ−から選択される化学構造を含む複素環化合物である。これは、酸素から水までの４電子還元を効果的に触媒するコバルトポルフィリンが活性中心として金属−Ｎ4構造を有した平面構造の配位子を持つことに鑑みてなされたものである。
【００１８】
分子内に−ＮＨ２、＝ＮＨ、及び／又は＝Ｎ−を含む複素環化合物として、格別の制限はないが、オキサゾール、ベンゾオキサゾール、ビスベンゾオキサゾール、メチルベンゾオキサゾール、ヒドロキシベンゾオキサゾール、アミノベンゾオキサゾール、メチルビスベンゾオキサゾール、ヒドロキシビスベンゾオキサゾール、チアゾール、ベンゾチアゾール、ヒドロキシベンゾチアゾール、メチルベンゾチアゾール、アミノベンゾチアゾール、ビスベンゾチアゾール、ヒドロキシビスベンゾチアゾール、イミダゾール、ベンゾイミダゾール、メチルベンゾイミダゾール、ヒドロキシベンゾイミダゾール、ビスベンゾイミダゾール、メチルビスベンゾイミダゾール、フェニルビスベンゾイミダゾール等が挙げられる。
【００１９】
導電性物質として、優れた電子伝導性を有し、かつ、酸化処理によりカルボキシル基を付加できる物質であれば特に制限はないが、好ましくは炭素系担体、より好ましくは活性炭、熱分解炭素、カーボンファイバー、カーボンブラック、カーボンナノチューブ、フラーレン、カーボンナノクラスター、及びカーボンナノホーンよりなる群から選ばれる１種又は２種以上であり、特に好ましくはカーボンファイバー、カーボンブラックよりなる群から選ばれる１種又は２種以上である。
【００２０】
比表面積は、常法に従い、窒素吸着等温線（液体窒素温度における吸着等温線）から算出されたものであり、ＢＥＴ法により算出した。
【００２１】
本発明における導電性担体のＢＥＴ比表面積は２００〜２０００ｍ２／ｇであり、好ましくは２５０〜１８００ｍ２／ｇ、より好ましくは５００〜１５００ｍ２／ｇである。本発明では、比表面積が高く、かつ、導電性が優れた担持体を用いることで、金属錯体複合体のπ電子系との相互作用が増幅され、電子移動を更に向上させることができるため、高活性の酸化還元触媒、特に、燃料電池において優れた発電特性を示す燃料電池用触媒、又は、前記燃料電池用触媒をイオン伝導性のポリマーで被覆したポリマー被覆燃料電池用触媒、並びにこれら燃料電池用触媒を用いた膜電極接合体、及び燃料電池を提供することができる。ＢＥＴ比表面積２００ｍ２／ｇ未満では、導電性物質表面に形成される凹凸、微細孔による炭素網面の欠陥、エッジ部分の量が不十分であり、優れた発電特性が発現しない。逆に、２０００ｍ２／ｇを超えると微細孔が形成され、その微細孔内部表面が反応場全体に占める割合が高くなるため、酸素の拡散等の物質移動が律速、及び／又は、反応生成水の排出が困難となり、発電特性は劣化してしまう可能性がある。
【００２２】
金属は目的に応じて適宜選択することができ、例えば、遷移金属から選ばれる少なくとも１種の金属が挙げられる。これら金属が酸化還元の活性サイトと考えられるため、酸性下における酸素還元の理論電位値と金属のレドックス準位値とが近いものが好ましい点を考慮すると、Ｍｎ、Ｆｅ、Ｃｏ、Ｎｉ、Ｃｕ、Ｒｕが好ましい。また、金属は１種類の金属から構成されていても良いし、２種類以上の金属の混合状態から構成されていても構わない。
【００２３】
本発明における金属溶液としては、金属の塩、例えば、酢酸塩、アセチルアセトン塩、カルボニル塩、シュウ酸塩、炭酸塩、シクロオクタジエン塩、アセトニトリル塩といった有機塩型のものや、フッ化物塩、塩化物塩、臭化物塩、ヨウ化物塩といったハロゲン塩型のものや、硫酸塩、硝酸塩、アンモニア塩、過塩素酸塩、テトラフルオロボレート塩などといった無機塩型のもの、好ましくは、シュウ酸塩、酢酸塩、アセチルアセトン塩、硝酸塩、硫酸塩を溶媒に溶解させることにより得ることができる。溶媒は、金属の塩を溶解できるものであれば特に限定されないが、メタノール、エタノール、２−プロパノールといったアルコール類、Ｎ−メチルピロリドン、Ｎ，Ｎ−ジメチルホルムアミドといったアミド系溶媒、さらにはアセトニトリル、水等の溶媒が挙げられ、又、単一でも良いし、混合溶媒でも構わない。
【００２４】
本発明における塩基として、例えば、炭酸カリウム、炭酸ナトリウム、水酸化リチウム、水酸化カリウム、水酸化ナトリウム、水素化リチウム、水素化ナトリウム、水素化カルシウム、カリウムｔ−ブトキシド、ナトリウムエトキシド、ナトリウムメトキシド、ブチルリチウム、フェニルリチウム、リチウムジイソプロピルアミド等が挙げられる。
【００２５】
上記工程を行う際のガス雰囲気下は、大気中、酸素中、不活性ガス中のいずれでも可能であり、その選択は、配位高分子金属錯体の金属の目的の酸化数による。用いる金属において、低酸化状態の価数を増やしたい場合は、不活性ガス中下で行うことが好ましく、逆に、高酸化状態の価数を増やしたい場合は、大気中、酸素中下で行うことが好ましい。
【００２６】
本発明における導電性物質表面の官能基と化学結合した複素環化合物と、金属からなる金属錯体複合体としては下記（化１）、（化２）のものが挙げられる。
【００２７】
【化１】
2010015970.tif 000002
【化２】
2010015970.tif 000003
【００２８】
上記式（化１）、（化２）におけるＹは、導電性物質表面の官能基との結合部位であり、当該導電性物質表面に化学結合した複素環化合物は任意の割合で含まれていても構わない。
【００２９】
上記式（化１）、（化２）におけるＭは、金属であり、当該複素環化合物と錯体を形成する金属は１種類の金属から構成されていても良いし、２種類以上の金属の混合状態から構成されていても構わない。
【００３０】
本発明の燃料電池用触媒は、格別の制限はないが、例えば、前記金属錯体複合体を熱処理することにより調製できる。
【００３１】
本発明における熱処理は、格別の制限はないが、ヘリウム、ネオン、クリプトン、キセノン、アルゴン、窒素、アンモニア、アセトニトリルからなる群から選ばれる少なくとも１種類の雰囲気で、３００〜１２００℃、好ましくは４００〜９００℃、より好ましくは５００〜７００℃で３０分〜４時間、好ましくは１〜３時間、より好ましくは１〜２時間行う。本発明では、熱処理を行うことにより導電性や耐久性を向上させ、高活性の酸化還元触媒、特に、優れた発電特性を示す燃料電池用触媒、並びにこの燃料電池用触媒を用いた燃料電池用電極、及び燃料電池を提供することができる。熱処理温度が３００℃より低い場合や３０分より短時間の場合は、導電性や耐久性の向上が不十分であり、１２００℃より高い場合や４時間より長時間の場合は、触媒の熱分解が起こる。
【００３２】
本発明における熱処理は、格別の制限はないが、ヘリウム、ネオン、クリプトン、キセノン、アルゴン、窒素、アンモニア、アセトニトリルからなる群から選ばれる少なくとも１種類の雰囲気、又は、減圧条件下で、マイクロ波を照射し、熱処理してもよい。マイクロ波を用いることにより、前記炭素系担体が加熱され、炭素系担体が配位高分子金属錯体を内部から加熱するため、配位高分子金属錯体を高速加熱することができる。使用するマイクロ波の波長は０．１〜１００ｃｍの範囲が好ましく、周波数は３００ＭＨｚ〜３０ＧＨｚの範囲が好ましい。また、照射条件として、格別の制限はないが、アーキングの発生を抑えるために、２８ＧＨｚ等の高周波で、１分〜３時間照射することが好ましい。
【００３３】
本発明のポリマー被覆燃料電池用触媒は、格別の制限はないが、前記手法により調製した燃料電池用触媒に少量の超純水及びイソプロパノールとナフィオン（登録商標）などのイオン伝導性ポリマー溶液を加え、均一になるまで攪拌することで調製することができる。
【００３４】
本発明におけるイオン伝導性ポリマーとしては、良好なイオン伝導性を示すポリマーであれば特に限定されないが、好ましくはフッ素樹脂、又は炭化水素樹脂、さらに好ましくはスルホン酸型パーフルオロカーボン重合体である。
【００３５】
本発明の膜電極接合体は、前記手法により調製した燃料電池用触媒、または、ポリマー被覆燃料電池用触媒ペーストをカーボンペーパーに金属付着量が０．０１〜０．２ｍｇ／ｃｍ２になるように、より好ましくは０．０５〜０．１ｍｇ／ｃｍ２になるように、アプリケーターを用いて均一に塗布、乾燥してカソード用のガス拡散層を作製し、同様の手法で、白金触媒を担持したアノード用の触媒層付ガス拡散層を作製し、前記２種類の触媒層付ガス拡散層の間に、触媒層がプロトン交換膜に接するようにプロトン交換膜を挟み、ホットプレス機により作製することができる。
【００３６】
本発明の燃料電池は、前記の膜電極接合体を燃料電池セルに組み込んで、アノード側には水素ガスを、カソード側には酸素を供給することにより作製できる。
【実施例】
【００３７】
以下に実例を用いて本発明を具体的に説明するが、本発明はもとより下記の実施例によって制限を受けるものではなく、前後記の主旨に適合し得る範囲で適当に変更を加えて実施することも勿論可能であり、それらはいずれも本発明の技術範囲に含まれる。
【００３８】
（比表面積）
金属錯体複合体の比表面積はＡＳＡＰ２０１０（ｍｉｃｒｏｍｅｒｉｔｉｃｓ社）を用い、ＢＥＴ法により算出した。液体窒素温度（７７Ｋ）における窒素吸着等温線の測定結果から下式（１）、（２）により単分子層吸着量を算出し、窒素の分子占有面積（０．１６２ｎｍ２）より比表面積を算出するＢＥＴ多点法により実施した。
【００３９】
【数１】
2010015970.tif 000004
【００４０】
【数２】
2010015970.tif 000005
【００４１】
ここで各記号の意味は、ｐ:平衡圧、ｐ０：飽和蒸気圧、ｖ：平衡圧ｐにおける吸着量、ｖｍ：単分子層吸着量、Ｃ：固体表面と吸着質との相互作用の大きさに関する定数（ＢＥＴ定数）、Ｓ：比表面積、およびσＮ：窒素単分子占有面積である。
【００４２】
（発電特性）
デュポン社製２０％ナフィオン（登録商標）溶液に、調製した燃料電池用触媒と少量の超純水及びイソプロパノールを加え、均一になるまで攪拌し、ポリマー被覆燃料電池用触媒ペーストを調製した。このポリマー被覆燃料電池用触媒ペーストを、別途疎水化した東レ製カーボンペーパーＴＧＰＨ−０６０に金属付着量が０．１ｍｇ／ｃｍ２になるようにアプリケーターを用いて均一に塗布、乾燥して、カソード用の触媒層付ガス拡散層を作製した。同様の手法で、市販の４０％白金触媒担持カーボンを用いて、別途疎水化した前記カーボンペーパー上に電極触媒層を形成することで、アノード用の触媒層付ガス拡散層を作製した（０．４ｍｇ−白金／ｃｍ２）。前記２種類の触媒層付ガス拡散層の間に、触媒層がプロトン交換膜に接するように膜を挟み、ホットプレス機により１８０℃、３分間加熱することで膜電極接合体（以下ＭＥＡと略記する場合もある）を作製した。このＭＥＡを用い、評価用燃料電池セルに組み込んで、アノード側には水素ガスを、カソード側には酸素を供給し、セル温度８０℃、常圧、水素利用率を７０％、酸素利用率を４０％とし、ガス加湿は水素及び酸素を８５℃のバブラーを通して行い、電流−電圧特性試験を実施した。
【００４３】
（導電性物質の湿式酸化処理）
導電性物質として、優れた電子伝導性を有し、かつ、酸化処理によりカルボキシル基を付加できる物質であれば特に制限はないが、炭素系担体１０ｇに過硫酸ナトリウム５０ｇを溶解した水溶液３５０ｍｌを加え、６０℃で１０時間撹拌した。この酸化反応液から限外濾過膜（旭化成社製ＡＨＰ−１０１０、分画分子量５００００）により反応液中に残存する塩を分離したのち、濃縮精製した。次いで、真空乾燥機にて１１０℃で乾燥後、ミキサーで粉砕して、酸化処理した炭素系担体を得た。
【００４４】
（実施例１）
１１６％のポリリン酸３０．００ｇにアルゴン雰囲気下、前記手法で酸化処理を行ったカーボンブラック０．８ｇとｏ−フェニレンジアミン０．４８ｇを加え、６０℃で３０分間撹拌した。さらに１００℃まで昇温させ、２１時間撹拌した。この反応液を水１Ｌ中へ再沈して、粉末を吸引ろ過より取り出した。当該粉末を水で十分に洗浄した後、真空乾燥した。
乳鉢で粉砕した上記粉末にメタノール２０ｍｌを加え、しばらく撹拌した後、硝酸コバルト（II）六水和物０．６５ｇを溶解したメタノール溶液５ｍｌを滴下して、還流反応を１時間行った後、放冷し、ベンゾイミダゾール金属錯体がカーボンブラック表面に化学結合した金属錯体複合体を吸引ろ過より取り出した。当該金属錯体複合体をメタノールで十分に洗浄した後、真空乾燥し、ミキサーで粉砕した。
上記金属錯体複合体を窒素雰囲気、５℃／分で５５０℃まで加熱し、５５０℃で２時間熱処理した。その後、室温まで放冷し、燃料電池用触媒を得た。これを乳鉢で粉砕した後、前記手法によりＭＥＡを作製し、発電特性を評価した。その結果を表１に示す。
【００４５】
（実施例２）
１１６％のポリリン酸３０．００ｇにアルゴン雰囲気下、前記手法で酸化処理を行ったカーボンファイバー（平均直径：１００ｎｍ）０．８ｇと２−アミノ−ｐ−クレゾール塩酸塩０．７１ｇを加え、６０℃で３０分間撹拌した。さらに１００℃まで昇温させ、２１時間撹拌した。この反応液を水１Ｌ中へ再沈して、粉末を吸引ろ過より取り出した。当該粉末を水で十分に洗浄した後、真空乾燥した。
乳鉢で粉砕した上記粉末に水２０ｍｌを加え、しばらく撹拌した後、酢酸コバルト（II）四水和物０．４７ｇを溶解した水溶液５ｍｌを滴下した。その後、酢酸マンガン（II）四水和物０．２７ｇを溶解した水溶液５ｍｌを滴下し、還流反応を６時間行った後、放冷し、メチルベンゾオキサゾール金属錯体がカーボンファイバー表面に化学結合した金属錯体複合体を吸引ろ過より取り出した。当該金属錯体複合体を水で十分に洗浄した後、真空乾燥し、ミキサーで粉砕した。
予め乳鉢で粉砕した上記金属錯体複合体を減圧条件下で２８ＧＨｚのマイクロ波を１時間照射して熱処理し、燃料電池用触媒を得た。これを乳鉢で粉砕した後、前記手法によりＭＥＡを作製し、発電特性を評価した。その結果を表１に示す。
【００４６】
（実施例３）
１１６％のポリリン酸３０．００ｇにアルゴン雰囲気下、前記手法で酸化処理を行ったカーボンナノホーン（管状部直径：約２〜３ｎｍ、管状部長さ：３０ｎｍ）０．８ｇと２−ヒドロキシ−４−メトキシアニリン塩酸塩０．７８ｇを加え、６０℃で３０分間撹拌した。さらに１００℃まで昇温させ、２１時間撹拌した。この反応液を水１Ｌ中へ再沈して、粉末を吸引ろ過より取り出した。当該粉末を水で十分に洗浄した後、真空乾燥した。
乳鉢で粉砕した上記粉末にメタノール２０ｍｌを加え、しばらく撹拌した後、酢酸銅（II）一水和物０．４４ｇを溶解したメタノール溶液５ｍｌを滴下して、還流反応を３時間行った後、放冷し、メトキシベンゾオキサゾール金属錯体がカーボンナノホーン表面に化学結合した金属錯体複合体を吸引ろ過より取り出した。当該金属錯体複合体をメタノールで十分に洗浄した後、真空乾燥し、ミキサーで粉砕した。
上記金属錯体複合体をアンモニア雰囲気、５℃／分で７００℃まで加熱し、７００℃で２時間熱処理した。その後、室温まで放冷し、燃料電池用触媒を得た。これを乳鉢で粉砕した後、前記手法によりＭＥＡを作製し、発電特性を評価した。その結果を表１に示す。
【００４７】
（実施例４）
１１６％のポリリン酸３０．００ｇにアルゴン雰囲気下、前記手法で酸化処理を行ったカーボンナノチューブ（平均直径：７５ｎｍ）０．８ｇと２−アミノベンゼンチオール０．５６ｇを加え、６０℃で３０分間撹拌した。さらに１００℃まで昇温させ、２１時間撹拌した。この反応液を水１Ｌ中へ再沈して、粉末を吸引ろ過より取り出した。当該粉末を水で十分に洗浄した後、真空乾燥した。
乳鉢で粉砕した上記粉末に炭酸ナトリウム０．４７ｇと水２０ｍｌを加え、しばらく撹拌した後、塩化鉄（III）六水和物０．６０ｇを溶解した水溶液５ｍｌを滴下して、還流反応を１時間行った。その後、放冷し、ベンゾチアゾール金属錯体がカーボンナノチューブ表面に化学結合した金属錯体複合体を吸引ろ過より取り出した。当該金属錯体複合体をメタノールで十分に洗浄した後、真空乾燥し、ミキサーで粉砕した。
上記金属錯体複合体をアンモニア雰囲気、５℃／分で６００℃まで加熱し、６００℃で２時間熱処理した。その後、室温まで放冷し、燃料電池用触媒を得た。これを乳鉢で粉砕した後、前記手法によりＭＥＡを作製し、発電特性を評価した。その結果を表１に示す。
【００４８】
（実施例５）
１１６％のポリリン酸３０．００ｇにアルゴン雰囲気下、前記手法で酸化処理を行ったカーボンブラック０．８ｇと１−アミノ−２−ナフトール塩酸塩０．８７ｇを加え、６０℃で３０分間撹拌した。さらに１００℃まで昇温させ、２１時間撹拌した。この反応液を水１Ｌ中へ再沈して、粉末を吸引ろ過より取り出した。当該粉末を水で十分に洗浄した後、真空乾燥した。
乳鉢で粉砕した上記粉末にメタノール２０ｍｌを加え、しばらく撹拌した後、酢酸コバルト（II）四水和物０．２８ｇを溶解したメタノール溶液５ｍｌを滴下した。その後、酢酸ニッケル（II）四水和物０．２８ｇを溶解した水溶液５ｍｌを滴下し、還流反応を６時間行った後、放冷し、ナフトオキサゾール金属錯体がカーボンブラック表面に化学結合した金属錯体複合体を吸引ろ過より取り出した。当該金属錯体複合体を水で十分に洗浄した後、真空乾燥し、ミキサーで粉砕した。
上記金属錯体複合体をアルゴン雰囲気、５℃／分で７００℃まで加熱し、７００℃で２時間熱処理した。その後、室温まで放冷し、燃料電池用触媒を得た。これを乳鉢で粉砕した後、前記手法によりＭＥＡを作製し、発電特性を評価した。その結果を表１に示す。
【００４９】
（実施例６）
１１６％のポリリン酸３０．００ｇにアルゴン雰囲気下、前記手法で酸化処理を行ったカーボンブラック０．８ｇと１，２，４，５−テトラアミノベンゼン四塩酸塩１．２６ｇを加え、６０℃で３０分間撹拌した。次に、安息香酸０．５４ｇを加え、６０℃で３０分間撹拌した。さらに１００℃まで昇温させ、２１時間撹拌した。この反応液を水１Ｌ中へ再沈して、粉末を吸引ろ過より取り出した。当該粉末を水で十分に洗浄した後、真空乾燥した。
乳鉢で粉砕した上記粉末にメタノール２０ｍｌを加え、しばらく撹拌した後、硝酸コバルト（II）六水和物２．６０ｇを溶解したメタノール溶液５ｍｌを滴下して、還流反応を２時間行った後、放冷し、ｐ−フェニルビスベンゾイミダゾール金属錯体がカーボンブラック表面に化学結合した金属錯体複合体を吸引ろ過より取り出した。当該金属錯体複合体をメタノールで十分に洗浄した後、真空乾燥し、ミキサーで粉砕した。
上記金属錯体複合体を窒素雰囲気、５℃／分で６５０℃まで加熱し、６５０℃で２時間熱処理した。その後、室温まで放冷し、燃料電池用触媒を得た。これを乳鉢で粉砕した後、前記手法によりＭＥＡを作製し、発電特性を評価した。その結果を表１に示す。
【００５０】
（実施例７）
１１６％のポリリン酸３０．００ｇにアルゴン雰囲気下、前記手法で酸化処理を行ったカーボンブラック０．８ｇと２，５−ジアミノ−１，４−ベンゼンジチオール 二塩酸塩１．０９ｇを加え、６０℃で３０分間撹拌した。次に、安息香酸０．５４ｇを加え、６０℃で３０分間撹拌した。さらに１００℃まで昇温させ、２１時間撹拌した。この反応液を水１Ｌ中へ再沈して、粉末を吸引ろ過より取り出した。当該粉末を水で十分に洗浄した後、真空乾燥した。
乳鉢で粉砕した上記粉末にＮ，Ｎ−ジメチルホルムアミド２０ｍｌを加え、しばらく撹拌した後、水素化ナトリウム０．２１ｇを加えた。次に、銅（II）アセチルアセトナート２．３２ｇを溶解したＮ，Ｎ−ジメチルホルムアミド溶液１０ｍｌを滴下して、還流反応を１時間行った後、放冷し、ｐ−フェニルビスベンゾチアゾール金属錯体がカーボンブラック表面に化学結合した金属錯体複合体を吸引ろ過より取り出した。当該金属錯体複合体をＮ，Ｎ−ジメチルホルムアミドで十分に洗浄した後、真空乾燥し、ミキサーで粉砕した。
上記金属錯体複合体をアンモニア雰囲気、５℃／分で６００℃まで加熱し、６００℃で２時間熱処理した。その後、室温まで放冷し、燃料電池用触媒を得た。これを乳鉢で粉砕した後、前記手法によりＭＥＡを作製し、発電特性を評価した。その結果を表１に示す。
【００５１】
（実施例８）
１１６％のポリリン酸３０．００ｇにアルゴン雰囲気下、前記手法で酸化処理を行ったカーボンブラック０．８ｇと２−メチル−４，６−ジアミノレゾルシン 二塩酸塩１．０１ｇを加え、６０℃で３０分間撹拌した。次に、安息香酸０．５４ｇを加え、６０℃で３０分間撹拌した。さらに１００℃まで昇温させ、２１時間撹拌した。この反応液を水１Ｌ中へ再沈して、粉末を吸引ろ過より取り出した。当該粉末を水で十分に洗浄した後、真空乾燥した。
乳鉢で粉砕した上記粉末にメタノール２０ｍｌを加え、しばらく撹拌した後、水素化ナトリウム０．２１ｇを加えた。次に、酢酸ニッケル（II）四水和物２．２１ｇを溶解したメタノール溶液１０ｍｌを滴下して、還流反応を１時間行った後、放冷し、ｐ−フェニルビスベンゾオキサゾール金属錯体がカーボンブラック表面に化学結合した金属錯体複合体を吸引ろ過より取り出した。当該金属錯体複合体をメタノールで十分に洗浄した後、真空乾燥し、ミキサーで粉砕した。
上記金属錯体複合体を窒素雰囲気、５℃／分で６５０℃まで加熱し、６５０℃で２時間熱処理した。その後、室温まで放冷し、燃料電池用触媒を得た。これを乳鉢で粉砕した後、前記手法によりＭＥＡを作製し、発電特性を評価した。その結果を表１に示す。
【００５２】
（比較例１）
アルゴン雰囲気下で、インドール０．８０ｇにメタノール５ｍｌを加え、しばらく撹拌した後、水素化ホウ素ナトリウム０．２８ｇと水酸化ナトリウム０．３０ｇを加え、硝酸コバルト（II）六水和物０．５０ｇを溶解したメタノール溶液２ｍｌを滴下して、還流反応を１日間行った。放冷した後、粉末を吸引ろ過より取り出し、メタノールで十分に洗浄した後、６０℃で真空乾燥してインドール金属錯体を得た。
得られたインドール金属錯体を、導電性物質として用いるカーボンブラックの水溶液に含浸させ、ろ過、水洗を行い、１００℃で乾燥させ、酸化還元触媒を調製した。これを用い、前記手法によりＭＥＡを作製し、発電特性を評価した。その結果を表１に示す。
【００５３】
（比較例２）
アルゴン雰囲気下で、ベンゾオキサゾール０．８ｇにメタノール２０ｍｌを加え、しばらく撹拌した後、水素化ナトリウム０．１６ｇを加えた。次に、酢酸ニッケル（II）四水和物１．６７ｇを溶解したメタノール溶液１０ｍｌを滴下して、還流反応を１時間行った。その後、放冷し、ベンゾオキサゾール金属錯体を吸引ろ過より取り出した。
得られたベンゾオキサゾール金属錯体を、導電性物質として用いるカーボンブラックの水溶液に含浸させ、ろ過、水洗を行い、１００℃で乾燥させ、酸化還元触媒を調製した。これを用い、前記手法によりＭＥＡを作製し、発電特性を評価した。その結果を表１に示す。
【００５４】
表１に示す結果の通り、本発明の熱処理した金属錯体複合体は、燃料電池用電極触媒として用いることにより、優れた発電特性を示した。
【００５５】
【表１】
2010015970.tif 000006
【産業上の利用可能性】
【００５６】
本発明の導電性物質表面の官能基と化学結合した複素環化合物と、金属からなる金属錯体複合体を熱処理した燃料電池用触媒は、燃料電池において優れた発電特性を示し、膜電極接合体、及び燃料電池、並びに高活性の酸化還元触媒として好適に使用できる。